(57)【要約】  本発明は、ＶＣＭＸのようなエチレン性不飽和のエポキシドとＭＤＤ’Ｍ（ここに、Ｍ＝Ｒ3ＳｉＯ1/2、Ｄ＝Ｒ2ＳｉＯ2/2、Ｄ’＝ＲＨ＝ＳｉＯ2/2であり、Ｒ＝アルキルである。）型の水素化ＰＯＳとの間の白金触媒ヒドロシリル化方法に従うエポキシ化ＰＯＳの製造方法に関する。  本発明の目的は、最終生成物の粘度を最適化された態様で制御するのを可能ならしめる、即ち、反応混合物の部分的又は全体的なゲル化を生じさせるような複素環の開環による陽イオン重合の寄生反応を制限するのを可能ならしめる、不均質触媒作用によるエポキシ化ＰＯＳシリコーンの合成方法を提案することである。  この目的は、ヒドロシリル化を少なくとも１種の無機非求核性塩基（ＮａＨＣＯ3）及び随意の水の存在下に実施することを特徴とする本発明によって達成される。【特許請求の範囲】
【請求項１】
少なくとも１個の不飽和（好ましくは、エチレン性不飽和）を持ち、少なくとも１個の複素環（その複素原子は好ましくは酸素である。）を含有する少なくとも１種のシントンによるヒドロシリル化によって、分子当たり少なくとも１個の≡ＳｉＨ単位を持つ少なくとも１種の有機珪素化合物を官能化するための方法において、該ヒドロシリル化がコバルト、ロジウム、ルテニウム、白金及びニッケルよりなる群から選ばれ且つ不活性担体に担持された少なくとも１種の金属を含む不均質触媒組成物の存在下に実施されるものであり、該ヒドロシリル化を少なくとも１種の無機非求核性塩基及び随意の水の存在下に実施することを特徴とする、有機珪素化合物の官能化方法。
【請求項２】
無機非求核性塩基がアルカリ金属（好ましくは、ナトリウム又はカリウム）の炭酸水素塩又は炭酸塩、アルカリ金属（好ましくは、ナトリウム又はカリウム）の燐酸塩、アルカリ金属（好ましくは、ナトリウム又はカリウム）の硫酸塩及びこれらの２種以上の混合物よりなる群から選ばれる請求項１に記載の方法。
【請求項３】
ヒドロシリル化後であって少なくとも１種の無機非求核性塩基の存在下に実施する少なくとも一つの揮発分除去工程を含むことを特徴とする請求項１又は２に記載の方法。
【請求項４】
ヒドロシリル化又は揮発分除去の間に、シントンと有機珪素化合物との全量に対して、１〜１０，０００ｐｐｍ、好ましくは１０〜５，０００ｐｐｍ、更に好ましくは１００〜４，０００ｐｐｍの量の無機非求核性塩基を使用することを特徴とする請求項３に記載の方法。
【請求項５】
ヒドロシリル化の間に、シントンと有機珪素化合物との全量に対して、５％以下、好ましくは５００〜５，０００ｐｐｍの量で水を使用することを特徴とする請求項４に記載の方法。
【請求項６】
シントンが少なくとも１個の炭化水素系の環であってその中に酸素原子が含まれるものを含有し、該シントンが
（１）次式：
【化１】
2007515378.tif 000009
［ここに、
・記号Ｗは同一又は異なり、１〜１２個の炭素原子を有する線状若しくは分岐状のアルキレン基から選ばれる２価の炭化水素系の基に相当し、記号Ｗの１個は遊離原子価であることができ、
・記号Ｙは遊離原子価又は１〜１２個の炭素原子を有する線状若しくは分岐状のアルキレン基（これは複素原子、好ましくは酸素原子を含有できる。）から選ばれる２価の基に相当し、
・記号Ｒ1は水素原子又は１〜１２個の炭素原子を有する線状若しくは分岐状のアルキル基から選ばれる１価の炭化水素系の基に相当し、好ましくは水素原子又はメチル基である。］、
（２）次式：
【化２】
2007515378.tif 000010
［ここに、
・記号Ｗは同一又は異なり、１〜１２個の炭素原子を有する線状若しくは分岐状のアルキレン基から選ばれる２価の炭化水素系の基に相当し、記号Ｗの１個は遊離原子価であることができ、
・記号Ｙは遊離原子価又は１〜１２個の炭素原子を有する線状若しくは分岐状のアルキレン基（これは複素原子、好ましくは酸素原子を含有できる。）から選ばれる２価の基に相当し、
・記号Ｒ1は水素原子又は１〜１２個の炭素原子を有する線状若しくは分岐状のアルキル基から選ばれる１価の炭化水素系の基に相当し、好ましくは水素原子又はメチル基である。］、
（３）次式：
【化３】
2007515378.tif 000011
［ここに、
・記号Ｗは同一又は異なり、１〜１２個の炭素原子を有する線状若しくは分岐状のアルキレン基（これは少なくとも１個のヒドロキシル官能基を含有できる。）から選ばれる２価の炭化水素系の基に相当し、式（Ｖ）については記号Ｗの１個は遊離原子価であることができ、式（VI）については２個の記号Ｗは同時に遊離原子価であることができ、
・記号Ｗ’は同一又は異なり、１〜１２個の炭素原子を有する線状若しくは分岐状のアルキレン基から選ばれる２価の炭化水素系の基に相当し、記号Ｗ’の少なくとも１個は遊離原子価であることができ、
・記号Ｙは遊離原子価又は１〜１２個の炭素原子を有する線状若しくは分岐状のアルキレン基（これは複素原子、好ましくは酸素原子を含有できる。）から選ばれる２価の基に相当し、
・記号Ｒ1は水素原子又は１〜１２個の炭素原子を有する線状若しくは分岐状のアルキル基から選ばれる１価の炭化水素系の基に相当し、好ましくは水素原子又はメチル基である。］、及び
（４）次式：
【化４】
2007515378.tif 000012
［ここに、記号Ｚは炭素原子又は複素原子から選ばれる２価の基に相当する。］
を有することを特徴とする請求項１〜５のいずれかに記載の方法。
【請求項７】
≡ＳｉＨ単位を含有する有機珪素化合物がエポキシ化シラン又はエポキシ化ポリオルガノシロキサン（ＰＯＳ）であることを特徴とする請求項１〜６のいずれかに記載の方法。
【請求項８】
≡ＳｉＨ単位を含有する有機珪素化合物が次の平均式：
【化５】
2007515378.tif 000013
［ここに、
・記号Ｒ2は同一又は異なり、フェニル基及び１〜６個の炭素原子を有する線状若しくは分岐状のアルキル基から選ばれる１価の炭化水素系の基に相当し、
・記号Ｘは同一又は異なり、Ｒ2、水素原子、メトキシ基及びエトキシ基から選ばれる１価の基に相当し、
・ａ及びｂは、
０＜ａ≦２００、好ましくは０＜ａ≦９９
０＜ｂ≦２００、好ましくは１＜ｂ≦１００
であるような整数又は分数であり、
ｂ＝０であるならば、２個のＸ基の少なくとも１個は水素基に相当し、
５＜ａ＋ｂ≦２００、好ましくは１０＜ａ＋ｂ≦１００
であり、
・ｃ及びｄは、
０＜ｃ＜５、好ましくは０＜ｃ＜３、
１＜ｄ＜１０、好ましくは１＜ｄ＜５、
３＜ａ＋ｂ＜１０、好ましくは３＜ａ＋ｂ＜５
であるような整数又は分数である。］
の線状又は環状のシリコーンオイルにより形成されたエポキシ化ポリオルガノシロキサン（ＰＯＳ）であることを特徴とする請求項１〜７のいずれかに記載のヒドロシリル化方法。
【請求項９】
金属の量が不活性担体の重量に対して０．１％〜５％であることを特徴とする請求項１〜８のいずれかに記載のヒドロシリル化方法。
【請求項１０】
触媒組成物の金属の量がシリコーンオイルの重量に対して１〜１，０００ｐｐｍであることを特徴とする請求項１〜９のいずれかに記載のヒドロシリル化方法。
【請求項１１】
触媒組成物の金属が白金であることを特徴とする請求項１〜１０のいずれかに記載のヒドロシリル化方法。
【請求項１２】
不活性担体がカーボンブラック、チャーコール、アルミナ、珪酸バリウム及び酸化バリウムよりなる群から選ばれることを特徴とする請求項１〜１１のいずれかに記載のヒドロシリル化方法。
【請求項１３】
前記の請求項の一つに記載のシントンによってシリコーンオイルをヒドロシリル化するに当たり、次の工程：
（ａ）シントンを反応媒体中に導入し、
（ｂ）反応体の全量に対して５〜５，０００ｐｐｍ、好ましくは１０〜１００ｐｐｍの量の不均質触媒組成物を反応媒体中に不活性ガス雰囲気下に導入し、
（ｃ）好ましくは、水を反応媒体中に導入し、
（ｄ）無機非求核性塩基を反応媒体中に導入し、
上記の工程ａ、ｂ、ｃ及びｄはこの順序で又は特定の順序によらずに実施することができ、
（ｅ）反応媒体を２５℃〜２００℃、好ましくは５０℃〜１６０℃の温度に加熱し、
（ｆ）次いで、シリコーンオイルを０〜２４時間、好ましくは２．５〜５時間にわたり導入し、この際にシントン／シリコーンのモル比を１〜５、好ましくは１〜２であるようにし、
（ｇ）次いで、反応物をろ過して不均質触媒組成物と官能化されたシリコーンオイルを分離し、
（ｈ）官能化されたシリコーンオイルを無機非求核性塩基（これは前記したものと同一又は異なっていてよく、好ましくは同一である。）の存在下に揮発分除去を実施し、
（ｉ）最後に、固体状残留物を反応媒体から除去するために反応物を少なくとも一つの操作（好ましくは、ろ過又は重力による）に付して官能化されたシリコーンオイルを回収する
ことを特徴とする、請求項８〜１２のいずれかに記載のシリコーンオイルのヒドロシリル化方法。
【請求項１４】
シリコーンオイルとシントンが反応媒体中で溶媒の不存在下で反応することを特徴とする請求項１〜１３のいずれかに記載の方法。
【請求項１５】
少なくとも１個の複素環を含む少なくとも１個の基により官能化された有機珪素化合物であって、少なくとも１種の無機非求核性塩基（好ましくは、炭酸水素塩の群から選ばれ、ＮａＨＣＯ3が特に好ましい。）からなる官能化の補助残留物を含むことを特徴とする官能化された有機珪素化合物。
【請求項１６】
エポキシ化されたＰＯＳオイル及び（又は）オルガノシロキサンから選ばれることを特徴とする請求項１５に記載の官能化された有機珪素化合物。
【請求項１７】
請求項１６に記載のシリコーンオイル及び（又は）請求項８〜１４のいずれかに記載の方法により得られたシリコーンオイルからなる、支持体（特に、可撓性支持体）の付着防止性被覆の製造用滑剤。
【発明の詳細な説明】
【技術分野】
【０００１】
本発明は、本発明の分野は、官能化（官能性付与）された有機珪素化合物の製造の分野である。これらの有機珪素化合物は、特に、オルガノシラン及びポリオルガノシロキサン（ＰＯＳ）であって、それに官能性の基、例えば、少なくとも１個のエポキシ基を持った基がグラフト化しているものである。
【背景技術】
【０００２】
ＰＯＳオイルよりなるシリコーンの官能化の目的の一つは、紙若しくは類似物、重合体、ガラス又は金属からできた支持体への結合能力を向上させることである。しかして、エポキシ官能化シリコーンオイルは、例えば紙又は重合体フィルムからできた可撓性支持体用の付着防止性被覆として或いは滑剤として使用するのに有益である。
【０００３】
このような官能性の基のグラフト化は、オルガノヒドロシラン及び（又は）水素化ＰＯＳに属する≡Ｓｉ−Ｈ単位と反応できる少なくとも１個の不飽和、好ましくはエチレン性不飽和を持ったタイプであってよい先駆物質を使用して実施される。関係するシリコーンオイルは、例えば、次式のものである。
・Ｍｅ3ＳｉＯ−（ＭｅＨＳｉＯ）n−（Ｍｅ2ＳｉＯ）m−ＳｉＭｅ3（ここに、Ｍｅ＝メチルであり、ｎ及びｍは１≦ｎ≦１０００及び０＜ｍ≦１０００であるような整数又は分数である。）
・Ｍｅ2ＨＳｉＯ−（ＭｅＨＳｉＯ）o−（Ｍｅ2ＳｉＯ）p−ＳｉＨＭｅ2（ここに、ｏ及びｐは０≦ｏ≦１０００及び０＜ｐ≦１０００であるような整数又は分数である。）
【０００４】
多くのシントンがポリオルガノヒドロシロキサンを官能化させることができる。例えば、アルケン、スチレン、アリルアルコール、アリルオキシエーテル又はアリルアミドがシントンとして使用される。
【０００５】
ヒドロシリル化反応は、シリコーン化合物、特にＰＯＳの官能化の分野で慣用されている。それは、均質又は不均質相において、特に遷移金属をベースとした有機金属触媒（例えば、カルステッド、ＵＳ−Ｂ−３７７５４５２）によって接触される。
【０００６】
しかし、シリコーンオイルのような有機珪素化合物が有する≡Ｓｉ−Ｈ単位による、複素環（例えば、エポキシ）を持つエチレン性不飽和反応剤のヒドロシリル化に対しては、白金のような有機金属触媒の使用と関連する問題が存在する。
【０００７】
事実、ヒドロシリル化用のこれらの白金触媒は複素環の開環を促進させるという望まない副作用を持っており、これは多くの複素環官能基（例えば、エポキシド）が係わる寄生的な重合／架橋を生じさせ、またときには反応媒体の完全なゲル化（ガム質又は樹脂の形成）をもたらす可能性がある。これらの条件下では、完全に制御された粘度を有する最終生成物、即ち、官能化された有機珪素化合物（シリコーン）を得るのは非常に困難である。このような困難は、付着防止性被覆のような用途を意図した官能化シリコーンオイルにとっては特に有害である。
【０００８】
この白金触媒が有する複素環を解裂させるという望ましくない性質を例示するものとして、ヨーロッパ特許出願ＥＰ−Ａ−０４１５２４３が挙げられる。その目的は、エポキシ官能性シリコーン、エポキシ官能性アクリル重合体のような複素環式化合物、そしてテトラヒドロフラン、オキセタン、ラクトン、スピロカーボネート、スピロエステル、硫黄含有環状化合物及び窒素環状化合物よりなる群から選択される単量体の重合に対して、この白金触媒の性質を利用することである。
【０００９】
この問題の解決策として種々の技術的提案が出てきた。
それらの中でも、均質な有機金属触媒を伴うもの及び不均質な触媒系に関するものを見分けることができる。≡Ｓｉ−Ｈ単位を含有するシリコーン上にグラフト化させるためのエチレン性先駆物質の、複素環式官能基（特に、エポキシド）の開環を防止させるとして示された均質相における技術的提案に関しては、特許ＵＳ−Ｂ−５２５８４８０が挙げられる。これは、均質相において第三アミン［ＣＨ3（Ｃ18Ｈ37）2Ｎ］よりなる安定剤の存在下にロジウム系のヒドロシリル化用触媒錯体｛ＲｈＣｌ3［（ＣＨ3（ＣＨ2）3）2Ｓ］3；ＰｔＣｌ2［（ＣＨ3ＣＨ2）2Ｓ］2｝によってエポキシ官能性シリコーンを製造する方法を開示している。
【００１０】
特許ＵＳ−Ｂ−５２６０３９９は、ホスフィン配位子と遷移金属（白金、パラジウム、ロジウム、イリジウム、鉄又はコバルト）をベースとしホスフィンを含有しない錯体とからなる均質触媒の存在下にヒドロシリル化することによってエポキシシラン単量体及び重合体を合成することに関する。
【００１１】
特許ＥＰ−Ａ−０５７４２６５は、≡Ｓｉ−Ｈ単位を含有するシリコーンを使用して、式：
［Ｒ4Ｍ］+［ＲｈＣｌ3Ｂｒ］-
（ここに、Ｍ＝Ｐ又はＮであり、Ｒ＝Ｃ1〜Ｃ18有機基である。）
のロジウム含有ヒドロシリル化用均質触媒の存在下にエチレン性不飽和エポキシドのヒドロシリル化によって架橋性のエポキシシリコーン組成物を製造する方法に関する。
【００１２】
特許ＥＰ−Ａ−０５７４２６４は、≡Ｓｉ−Ｈ単位を含有するシリコーンを使用して、式：
（Ｒ4Ｍ）2ＰｔＸ6
（ここに、Ｍ＝Ａｓ、Ｐ又はＮであり、Ｘ＝ハロゲンであり、Ｒ＝Ｃ1〜Ｃ30有機基である。）
のヘキサハロ白金酸第四アンモニウム、ホスホニウム又はアルソニウム型の均質触媒の存在下にエチレン性不飽和エポキシドのヒドロシリル化によってエポキシシリコーンを合成することに関する。
【００１３】
これらの均質相技術の提案のどれも、考慮中の技術的問題に対して満足できる解決策を提供しない。更に、これらは均質相反応という欠点を有する。しかして、均質触媒作用を使用する方法から得られた官能化シリコーンオイルは、一般的に、１２０〜３００ハーゼン（ｈａｚｅｎ）程度に着色する。従って、このことはそれらの使用が想定できる分野を制限させるものであり、特に、紙又は透明フィルム（例えば、ポリエステル型）用の透明で付着防止性のフィルムの分野においてそうである。この着色は、一般に、官能化オイルにおいて、従来技術のヒドロシリル化方法に使用された均質触媒組成物から誘導された金属凝集体又はナノメーター寸法のコロイドが存在するためである。これらの場合には、シリコーンオイルは、透明フィルムの分野において架橋後に使用できるようにろ過及び精製工程の追加を更に要求する。これらの補助工程は、工業的実施を高価にさせ、従って経済的な意味で比較的発展不可にさせる。
【００１４】
最終的には、これらの提案で使用された触媒錯体は、高価であるという欠点を有する。
【００１５】
均質触媒作用と関連した問題をなくすために、特許ＷＯ−Ａ−９７／４７６７７は、ろ過後にどんな有機金属残留物も含まないエポキシ官能化シリコーンオイルを得るための不均質有機金属触媒を提案する。不活性担体に担持された金属（白金）の存在下に水素化ＰＯＳを不飽和で且つエポキシ化されたシントンによるヒドロシリル化によって着色が少なく且つ濁度が低いエポキシシリコーンオイルを製造するためのこの方法は、エポキシド環の開環による陽イオン性重合の制御、従って最終生成物のゲル化及び粘度の制御の点で比較的満足できる結果を与える。
【００１６】
しかし、この不均質有機金属触媒は、特に４−ビニルシクロヘキセンオキシド（ＶＣＭＸ）の場合に、依然として改良の余地がある。
【００１７】
最近、特許ＵＳ−Ｂ−６３６５６９６が、白金（塩化白金酸溶液）、カルボン酸塩（プロピオン酸ナトリウム）及び随意の触媒促進剤、即ちアルコール又はカルボン酸の存在下に、ＶＣＭＸのようなエチレン性不飽和エポキシドとＭＤＤ'Ｍ（ここに、Ｍ＝Ｒ3−ＳｉＯ1/2、Ｄ＝Ｒ2−ＳｉＯ2/2、Ｄ'＝ＲＨ−ＳｉＯ2/2であり、Ｒ＝アルキルである。）型の水素化ＰＯＳとの間の白金接触ヒドロシリル化方法に従うエポキシ化ＰＯＳの製造方法を開示した。該アルコールはプロピレングリコール又はテトラエチレングリコールであってよい。ＶＣＭＸを処理するために炭酸ナトリウムを使用することができる。この特許に従う方法は水の不在下で使用されることに注目するべきである。
【発明の開示】
【発明が解決しようとする課題】
【００１８】
これに関連して、本発明の必須の目的の一つは、官能化（官能性付与）された有機珪素化合物、特に、エポキシドのような複素環で官能化されたＰＯＳシリコーンオイルを不均質触媒作用によって合成する方法であって、最終生成物の粘度を最適な態様で制御すること、即ち、反応混合物の部分的な又は完全なゲル化をもたらす複素環の開環による陽イオン性重合の寄生反応を制限させることを可能ならしめる方法を提案することである。
【００１９】
本発明の他の必須の目的は、不均質触媒を伴うヒドロシリル化方法に従って、信頼でき且つ再現できる態様で、複素環で官能化された、特にエポキシで官能化されたオルガノシラン及び（又は）ＰＯＳを合成するための方法を提案することである。
【００２０】
本発明の他の必須の目的は、不均質触媒を伴うヒドロシリル化方法に従って、複素環で官能化された、特にエポキシで官能化されたオルガノシラン及び（又は）ＰＯＳを合成するための方法であって、不飽和シントン内で着色を非常に有意に削減させることを可能ならしめる方法を提案することである。
【００２１】
本発明の他の必須の目的は、不均質触媒を伴うヒドロシリル化方法に従って、複素環で官能化された、特にエポキシで官能化されたオルガノシラン及び（又は）ＰＯＳを合成するための方法であって、広範囲の官能化シリコーンオイルを得ると同時に最終生成物の粘度を安定な態様で制御し、どんなゲル化も回避することを可能ならしめる方法を提案することである。
【００２２】
本発明の他の必須の目的は、不均質触媒を伴うヒドロシリル化方法に従って、複素環で官能化された、特にエポキシで官能化されたオルガノシラン及び（又は）ＰＯＳを簡単で且つ経済的な態様で合成するための方法を提案することである。
【００２３】
本発明の他の必須の目的は、不均質触媒を伴うヒドロシリル化方法に従って、複素環で官能化された、特にエポキシで官能化されたオルガノシラン及び（又は）ＰＯＳを合成するための方法であって、骨の折れすぎるろ過又は精製方法に頼らずに、得られた有機珪素化合物は着色が少なく且つ濁度が低いものとなる合成方法を提案することである。
【００２４】
本発明の他の必須の目的は、不均質触媒を伴うヒドロシリル化方法に従って、複素環で官能化された、特にエポキシで官能化されたオルガノシラン及び（又は）ＰＯＳを合成するための方法であって、得られた官能化シラン又はシリコーン生成物は低い粘度、例えば、テトラメチルヒドロジシロキサン（Ｍ'2）から得られた生成物について２５℃で５０ｍＰａ．ｓ以下である粘度を有するものとなる合成方法を提供することである。
【００２５】
本発明の他の必須の目的は、複素環、特にエポキシドを持つ基によって官能化された有機珪素化合物であって、複素環の開環によって（あるとしても）ほとんど重合／架橋しないようなものを提供することである。
【００２６】
本発明の他の必須の目的は、低く且つ制御された粘度を持つエポキシ官能化ＰＯＳシリコーンオイルであって、性質が多彩で、（あるとしても）ほとんど濁がなく、（あるとしても）ほとんど着色がなく、経済的で、安定で且つ得るのが簡単であるようなものを提供することである。
【００２７】
本発明の他の必須の目的は、どんなタイプの支持体にも十分に結合し且つ前記したような特質、特に流動性を有するエポキシ官能化オイルからなる、付着防止性のシリコーンワニス、インク又は被覆を提供することである。
【課題を解決するための手段】
【００２８】
これらの目的（他にもあるが）は、先ず、少なくとも１個の不飽和（好ましくは、エチレン性不飽和）を持ち、少なくとも１個の複素環（その複素原子は好ましくは酸素である。）を含有する少なくとも１種のシントンによるヒドロシリル化によって、分子当たり少なくとも１個の≡Ｓｉ−Ｈ単位を持つ少なくとも１種の有機珪素化合物を官能化するための方法において、該ヒドロシリル化がコバルト、ロジウム、ルテニウム、白金及びニッケルよりなる群から選ばれ且つ不活性担体に担持された少なくとも１種の金属を含む不均質触媒組成物の存在下に実施されるものであり、該ヒドロシリル化を少なくとも１種の無機非求核性塩基及び随意の水の存在下に実施することを特徴とする、有機珪素化合物の官能化方法に関する本発明によって達成される。
【００２９】
担持されたヒドロシリル化触媒と共に、しかも随意の水の存在下に、無機非求核性塩基（特に、炭酸水素塩型の）の添加が、特に、有利に低く且つ制御された粘度の点で特に有益である官能性シリコーンオイルを、信頼性があり、再現性があり、簡単で且つ経済的である態様で、製造することを可能ならしめることを発明者が立証することができたことは発明者の名誉である。
【００３０】
この不均質触媒作用による合成方法は、熱及び（又は）化学線（ＵＶ）による活性化で陽イオン架橋した後に得られる、特に紙又は重合体フィルム上に付着防止性の被覆を生じさせるのに完全に好適である透明で且つ流動性の官能化シリコーンオイルを得るのを可能にさせる。
【００３１】
本発明の開示のために、用語“不均質触媒組成物”は、固体又は液体状であってよく且つ反応媒体中に溶解しない、即ち、反応媒体が少なくとも二つの相を含み、その一つが触媒組成物から形成されているところの触媒組成物を意味する。
【発明を実施するための最良の形態】
【００３２】
好ましい具体例によれば、無機非求核性塩基は、アルカリ金属（好ましくは、ナトリウム又はカリウム）の炭酸水素塩又は炭酸塩、アルカリ金属（好ましくは、ナトリウム又はカリウム）の燐酸塩、アルカリ金属（好ましくは、ナトリウム又はカリウム）の硫酸塩及びこれらの２種以上の混合物よりなる群から選ばれる。
例えば、それはＨ2ＰＯ4Ｎａ、ＨＰＯ4Ｎａ2、Ｎａ2ＣＯ3、ＮａＨＣＯ3、ＫＮＣＯ3であってよい。
【００３３】
換言すれば、無機非求核性塩基は、５％以下の使用濃度で、媒体のｐＨが有利には６〜１２、好ましくは４〜９であるようなｐＫAを有するべきである。
【００３４】
これらの有益な組合せによって、本発明は、低い粘度を有し且つ数で２０％未満の官能基（例えば、エポキシド）損失を受けた官能化（エポキシ化）シリコーンオイルを得るのを可能にさせる。
【００３５】
本発明の好ましい組合せによれば、官能化方法は、ヒドロシリル化後に、少なくとも１種の無機非求核性塩基の存在下に実施される少なくとも一つの揮発分除去工程を含む。
【００３６】
この揮発分除去工程は、ろ過により触媒系を除去した後に有利に実施される。それは、反応媒体から軽量化合物を除去することを意図するものである。この段階で少なくとも１種の無機非求核性塩基を使用することの利点は、特に、それが（あるとしても）ほとんど着色がなく且つ低い粘度のものである生成物を生じさせるということである。
【００３７】
量的な点から見れば、ヒドロシリル化又は揮発分除去の間に、シントンと有機珪素化合物との全量に対して、１〜１０，０００ｐｐｍ、好ましくは１０〜５，０００ｐｐｍ、更に好ましくは１００〜４，０００ｐｐｍの量の無機非求核性塩基を使用することが好ましいように思われる。
【００３８】
本発明の好ましい具体例によれば、水は、ヒドロシリル化の間に、シントンと有機珪素化合物との全量に対して、５％以下、好ましくは５００〜５，０００ｐｐｍの量で存在する反応補助剤である。
【００３９】
この水は、官能化グラフトの損失が限られたこと、従って粘度が低減されたことの点で不均質触媒の性能の程度に大きく寄与する。
この水は、最初から反応媒体中に存在でき及び（又は）その後に方法の途中で添加することができる。
水は、使用する物質によって反応媒体に直接に又は間接的に導入することができる。従って、触媒は、例えば、水和していてよく、５０％の水を含有できる。
【００４０】
触媒組成物の金属は好ましくは白金である。
不均質触媒組成物に含まれる金属の量は、不活性担体の重量に対して０．００５％〜５％である。また、この金属の量は、シリコーンオイルの重量に対して１〜１，０００ｐｐｍである。
【００４１】
金属は、種々の不活性担体、例えばカーボンブラック、チャーコール、アルミナ、処理シリカ、未処理シリカ、硫酸バリウム或いは架橋シリコーンに担持される。有利には、触媒担体の平均粒度は、ろ過助剤を要求しない良好なろ過適性を得るために１０μｍ以上である。従って、この平均粒度は、ろ過時間を相当に短縮できるようなものである。
【００４２】
本発明の顕著な特徴によれば、シントンは、少なくとも１個の炭化水素系の環であってその中に酸素原子が含まれるものを含有し、
（１）次式：
【化１】
2007515378.tif 000002
［ここに、
・記号Ｗは同一又は異なり、１〜１２個の炭素原子を有する線状又は分岐状のアルキレン基から選ばれる２価の炭化水素系の基に相当し、記号Ｗの１個は遊離原子価であることができ、
・記号Ｙは遊離原子価或いは１〜１２個の炭素原子を有する線状又は分岐状のアルキレン基（これは複素原子、好ましくは酸素原子を含有できる。）から選ばれる２価の基に相当し、
・記号Ｒ1は水素原子或いは１〜１２個の炭素原子を有する線状又は分岐状のアルキル基から選ばれる１価の炭化水素系の基に相当し、好ましくは水素原子又はメチル基である。］、
（２）次式：
【化２】
2007515378.tif 000003
［ここに、
・記号Ｗは同一又は異なり、１〜１２個の炭素原子を有する線状又は分岐状のアルキレン基から選ばれる２価の炭化水素系の基に相当し、記号Ｗの１個は遊離原子価であることができ、
・記号Ｙは遊離原子価或いは１〜１２個の炭素原子を有する線状又は分岐状のアルキレン基（これは複素原子、好ましくは酸素原子を含有できる。）から選ばれる２価の基に相当し、
・記号Ｒ1は水素原子或いは１〜１２個の炭素原子を有する線状又は分岐状のアルキル基から選ばれる１価の炭化水素系の基に相当し、好ましくは水素原子又はメチル基である。］、
（３）次式：
【化３】
2007515378.tif 000004
［ここに、
・記号Ｗは同一又は異なり、１〜１２個の炭素原子を有する線状又は分岐状のアルキレン基（これは少なくとも１個のヒドロキシル官能基を含有できる。）から選ばれる２価の炭化水素系の基に相当し、式（Ｖ）については記号Ｗの１個は遊離原子価であることができ、式（VI）については２個の記号Ｗは同時に遊離原子価であることができ、
・記号Ｗ’は同一又は異なり、１〜１２個の炭素原子を有する線状又は分岐状のアルキレン基から選ばれる２価の炭化水素系の基に相当し、記号Ｗ’の少なくとも１個は遊離原子価であることができ、
・記号Ｙは遊離原子価或いは１〜１２個の炭素原子を有する線状又は分岐状のアルキレン基（これは複素原子、好ましくは酸素原子を含有できる。）から選ばれる２価の基に相当し、
・記号Ｒ1は水素原子或いは１〜１２個の炭素原子を有する線状又は分岐状のアルキル基から選ばれる１価の炭化水素系の基に相当し、好ましくは水素原子又はメチル基である。］、及び
（４）次式：
【化４】
2007515378.tif 000005
［ここに、記号Ｚは炭素原子又は複素原子から選ばれる２価の基に相当する。］
を有する。
【００４３】
好ましくは、酸素原子が含まれる炭化水素系の環は、その環内にせいぜい８個の原子を含む。更に、本発明のヒドロシリル化方法による最良の結果は、１個の酸素原子が含まれる１個の炭化水素系の環のみを含有するシントンによって得られる。特に、使用され、しかも良好な結果（実施例を参照されたい。）を与えるシントンは次式を有する。
【化５】
2007515378.tif 000006
【００４４】
一般に、シリコーンオイルと反応するシントンは同一のシントンである。シリコーンオイル／シントンのモル比は、０．０１〜１００、好ましくは０．１〜１０である。
【００４５】
本発明に従えば、≡Ｓｉ−Ｈ単位を含有する有機珪素化合物は、エポキシ化シラン又はエポキシ化ポリオルガノシロキサン（ＰＯＳ）である。
【００４６】
後者は、下記の平均式：
【化６】
2007515378.tif 000007
［ここに、
・記号Ｒ2は同一又は異なり、フェニル基及び１〜６個の炭素原子を有する線状又は分岐状のアルキル基から選ばれる１価の炭化水素系の基に相当し、
・記号Ｘは同一又は異なり、Ｒ2、水素原子、メトキシ基及びエトキシ基から選ばれる１価の基に相当し、
・ａ及びｂは、
０＜ａ≦２００、好ましくは０＜ａ≦９９
０＜ｂ≦２００、好ましくは１＜ｂ≦１００
であるような整数又は分数であり、
ｂ＝０であるならば、２個のＸ基の少なくとも１個は水素基に相当し、
５＜ａ＋ｂ≦２００、好ましくは１０＜ａ＋ｂ≦１００
であり、
・ｃ及びｄは、
０＜ｃ＜５、好ましくは０＜ｃ＜３、
１＜ｄ＜１０、好ましくは１＜ｄ＜５、
３＜ａ＋ｂ＜１０、好ましくは３＜ａ＋ｂ＜５
であるような整数又は分数である。］
の一つに相当する式の線状又は環状のシリコーンオイルにより有利に形成することができる。
【００４７】
本発明との関連で、種々のタイプの不均質触媒組成物を使用することができる。
例示すれば、カーボンブラック又はチャーコールに担持してなる白金、例えば、ＣＥＣＡ社により開発されたＣＥＣＡ２Ｓ担体に担持した２．５重量％の白金を含有する触媒組成物、又はヘローズ社製の触媒組成物８８２３１（１％のＰｔ）を使用することができる。この場合に、白金は、このタイプの担体に塩化白金酸を付着させ、次いで中和及び還元することにより担持することができる。同様に、アルミナ、好ましくはα−型アルミナに担持してなる白金、例えば、プロキャタリゼ社より販売された触媒組成物ＣＡＬ１０１（０．３％のＰｔ、α−アルミナからなるＳＣＳ９担体）又はヘローズ社製の触媒組成物８８８２３（０．５％のＰｔをα−アルミナに担持）を使用すると、良好な結果が得られる。
【００４８】
本発明の顕著な特徴によれば、シリコーンオイルとシントンは反応媒体中で溶媒無しで反応する。
【００４９】
本発明に従う方法は、種々の変法によって実施することができる。実際には、触媒組成物の反応剤の全てが反応媒体中で混合される（“バッチ”型）。
【００５０】
その実験的な試行との関連で、本出願人は、第一の具体例に従う有益な方法を開発した。シリコーンオイルと不飽和シントンとの間のこのヒドロシリル化方法は、次の工程：
（ａ）シントンを反応媒体中に導入し、
（ｂ）反応体の全量に対して５〜５，０００ｐｐｍ、好ましくは１０〜１００ｐｐｍの量の不均質触媒組成物を反応媒体中に不活性ガス雰囲気下に導入し、
（ｃ）好ましくは、水を反応媒体中に導入し、
（ｄ）無機非求核性塩基（好ましくは、炭酸水素ナトリウム）を反応媒体中に導入し、
上記の工程ａ、ｂ、ｃ及びｄはこの順序で又は特定の順序によらずに実施することができ、
（ｅ）反応媒体を２５℃〜２００℃、好ましくは５０℃〜１６０℃の温度に加熱し、
（ｆ）次いで、シリコーンオイルを０〜２４時間、好ましくは２．５〜５時間にわたり導入し、この際にシントン／シリコーンのモル比を１〜５、好ましくは１〜２であるようにし、
（ｇ）次いで、反応物をろ過して不均質触媒組成物と官能化されたシリコーンオイルを分離し、
（ｈ）官能化シリコーンオイルを無機非求核性塩基（これは前記したものと同一又は異なっていてよく、好ましくは同一である。）の存在下に揮発分除去を実施し、
（ｉ）最後に、固体状残留物を反応媒体から除去するために反応物を少なくとも一つの操作（好ましくは、ろ過又は重力による）に付して官能化シリコーンオイルを回収する
ことを含む。
【００５１】
この有益な方法はバルク状で実施することができる。これは、シリコーンオイルとシントンとの間の反応が溶媒の不在下に起こることを意味する。しかし、多くの溶媒、例えばトルエン、キシレン、オクタメチルテトラシロキサン、シクロヘキサン又はヘキサンを使用することができる。
【００５２】
更に、工程（ａ）の間に導入されるシントンのモル量は、従来技術の慣用法で使用されるものよりも少ない。有利には、シントン／シリコーンオイルのモル比は、得られる官能化オイルの特質又は反応収率を害することなく、１〜１．１である。
【００５３】
ろ過工程（ｇ）は、適当ならば、得られた官能化シリコーンオイルからどんな微量の濁りも除去するのを可能にさせる。更に、不均質触媒組成物は回収し、次いで、再生を要せずに、また洗浄し又は洗浄せずに、しかもその性能レベルの活性の実質的な低下を認めることなく、更に再使用することができる。
【００５４】
本発明に従って得られ、特に開発された有益な方法に従って得られた官能化シリコーンオイルは、非常に安定であって、揮発分除去工程の間にいかなる変性も受けない。その粘度も、従来技術の方法、特に均質触媒を使用する方法に従って同じ反応剤から得られたオイルの粘度と比べて、実質的に非常に低い。
【００５５】
例えば、ＮａＨＣＯ3の存在下に得られ、１，２−エポキシ−４−ビニルシクロヘキサンで官能化された、式(XIV) においてａ＝０、ｂ＝０、Ｘ＝Ｈ及びＲ2＝ＣＨ3であるオイルの粘度は、２０〜３０ｍＰａ．ｓ程度である。これは、酸素原子を含有する環の開環が存在しないこと、従って、揮発分除去の間も含めて、これらの環の開環に起因する重合反応が存在しないことを反映している。
【００５６】
更に、本発明の方法に従って得られたオイルは、着色が非常に少なくて実質的に透明であり、一般に５０ハーゼン未満である。
【００５７】
これらのオイルは、触媒組成物から誘導される金属の非常に低い含有量を有する。これは、金属の含有量が多いならばそれらが引き起こすであろう望まない反応を大いに制限させる。例えば、特に白金を含有する触媒組成物の存在下で本発明に従い得られたオイルの場合には、このオイルを≡Ｓｉ−Ｈ官能基を含有する他の分子及び不飽和結合を含有する他の分子と混合することが可能であって、これらの分子の間の更なるヒドロシリル化反応の恐れはない。
【００５８】
本発明に従って得られたオイルの測定されたエポキシ含有量は非常に高く、測定されたエポキシ含有量／理論エポキシ含有量の比は０．９５〜１であって、この理論エポキシ含有量は反応前のオイルについて想定された≡Ｓｉ−Ｈ含有量に相当する。
【００５９】
この官能化有機珪素化合物は、エポキシ化されたＰＯＳオイル及び(又は)オルガノシランから有利に選定される。
このエポキシシラン又はこのエポキシ化ＰＯＳオイルは、本発明の方法に従って得られた物質の利点、即ち、可撓性支持体、特に紙又は重合体フィルムを被覆するのに好適な、また滑剤として適用するのに好適な低い粘度並びに透明性を有する。
【００６０】
また、これらの官能化物質は、官能化基の複素環の開環による重合から生じる重合体がそれらの物質内に存在しないか又は実質的に存在しないために、特に際立っている。
【００６１】
他の観点によれば、本発明は、前記したシリコーンオイルをそのままで又はそれらを得るための方法と通じて、滑剤として、或いは支持体、特に可撓性支持体（例えば、紙製、ガラス製、重合体フィルム製、特にプラスチック製又は金属製の支持体）のための付着防止性被覆を製造するために使用することに関する。
【実施例】
【００６２】
以下に示す実施例で使用する４−ビニルシクロヘキセンエポキシド（ＶＣＭＸ）は、ユニオン・カーバイド社製のものである。それを使用前に整然と蒸留する。
使用するテトラメチルヒドロジシロキサン（Ｍ'2）はロディア社製のものである。それ自体も使用前に蒸留する。
Ｐｔをカーボンブラックに担持してなる触媒（湿った）は、参照番号３３，０１５−９としてアルドリッチ社から入手できる。その白金含有量は２．５重量％である。水分はほぼ５０重量％である。
使用する官能化補助剤は炭酸水素ナトリウム（ＮａＨＣＯ3）である。
触媒、ＮａＨＣＯ3及び水の量は、ＶＣＭＸとＭ'2との全量に対して表わす。
エポキシド官能基は電位差測定法により測定する。使用する装置は、メットラー（登録商標）の装置モデルＤＬ２１であり、メットラー・トレドＤＧ１１３ＳＣを備え、ＬｉＣｌ／ＥｔＯＨ、１．０Ｍ、併合電極を備える。滴定溶液は、０．１Ｎの過塩素酸の酢酸溶液である。
【００６３】
実施例１〜５並びに対照例１及び２のための共通操作
６６ｇ（５３１ミリモル＝１．０５当量）のＶＣＭＸ、カーボンブラックに担持したＰｔ触媒の形で要求される量の白金、随意の水及び炭酸水素ナトリウムを１００ｍＬの反応器に装入する。次いで、反応混合物を９０℃に加熱する。次いで、３４ｇ（５０６ミリモル＝１当量）のＭ'2を反応器に５時間にわたり滴下しながら注ぐ。合成中、反応の進行は≡Ｓｉ−Ｈ単位の消失により決定し、エポキシ官能基のあり得る損失は電位差測定法により測定により追跡する。≡Ｓｉ−Ｈ単位の全てが反応したときに、反応混合物をろ過し、次いで炭酸水素ナトリウムの存在下又は不在下に高温で真空下に７時間揮発分除去操作を実施した。粘度（これはエポキシ官能基の損失と直接相関する。）を揮発分除去操作の前後で測定する。
【００６４】
対照例３のための操作
６６ｇ（５３１ミリモル＝１．０５当量）のＶＣＭＸ及びカルステッド触媒の形で要求される量の白金を１００ｍＬの反応器に装入する。次いで、反応混合物を９０℃に加熱する。次いで、３４ｇ（５０６ミリモル＝１当量）のＭ'2を反応器に滴下しながら注ぐ。Ｍ'2の注入中に反応混合物がゲル化した。
【００６５】
対照例４のための操作
この対照例では、ＶＣＭＸによるＭ'2の官能化を、特許ＵＳ−Ｂ−６３６５６９６の教示に従い、触媒として酢酸ナトリウムを含む均質触媒作用の方法に従って、実施する。
６６ｇ（５３１ミリモル＝１．０５当量）のＶＣＭＸ、カルステッド触媒の形で要求される量の白金及び酢酸ナトリウムを１００ｍＬの反応器に装入する。次いで、反応混合物を９０℃に加熱する。次いで、３４ｇ（５０６ミリモル＝１当量）のＭ'2を５時間にわたり反応器に滴下しながら注ぐ。合成中、反応の進行は≡Ｓｉ−Ｈ単位の消失により決定し、エポキシ官能基のあり得る損失は電位差測定法により測定により追跡する。≡Ｓｉ−Ｈ単位の全てが反応したときに、反応混合物をろ過する。粘度は反応終了時に既に高く、エポキシ官能基の若干が重合していたことを示す（損失は７．９％と推定された。）。
【００６６】
合成中及び揮発分除去工程中に得られた結果の全てを後記の表に纏める。これらの例は、本発明方法、即ち、十分な量の水及び炭酸水素塩型の無機非求核性塩基種の存在下に不均質触媒作用に従う合成を行なう工程、続いて、好ましくはやはり炭酸水素塩型の塩基種の存在下に揮発分除去を行なう工程を包含する方法が、その他の方法を使用して達成するのが特に困難である特質のシリコーンオイルを得るのを可能にさせることを示している。特に、均質触媒作用を使用する方法は、触媒を除去するために追加の工程（これはしばしば時間を要し骨の折れることである。）を実施しなければ長時間にわたって製品の特質を低下させることがある金属残留物を媒体中に残すことになる。
【００６７】
【表１】
2007515378.tif 000008
【００６８】
コメント
実施例１〜５は、無機非求核性塩基（ＮａＨＣＯ3）及び水の存在下ではエポキシの損失は非常に制限されることを示している。従って、望ましくない重合／架橋は存在しない。
また、本発明に従う実施例１〜５で得られたエポキシ化オイルの粘度は非常に低いことに注目されたい。この粘度は、好ましくは水を使用するときでも低い（実施例１〜３及び５）。
実施例１及び５並びに実施例２〜４から、揮発分除去工程中の無機非求核性塩基の存在がこの工程中に通常観察されるエポキシ官能化シリコーンの粘度上昇を制限するのに積極的な効果を及ぼすことが明らかとなる。
対照例２は、低い含有量（１００ｐｐｍ）の無機非求核性塩基（ＮａＨＣＯ3）については、エポキシ含有量及び粘度の点で期待した結果は得られないことを示している。
対照例４は、特許ＵＳ−Ｂ−６３６５６９６に従う方法に相当する（均質相、塩基性触媒：酢酸ナトリウム）。それは、無機非求核性塩基ではない塩基を触媒として使用するとエポキシの損失及び粘度に関して良好な結果が得られないことを示している。
【国際調査報告】
2007515378.tif 000014
2007515378.tif 000015
2007515378.tif 000016
2007515378.tif 000017
2007515378.tif 000018
2007515378.tif 000019